СПОСОБ ПРИГОТОВЛЕНИЯ БИТУМНОЙ ОСНОВЫ, БИТУМНАЯ ОСНОВА И ЕЕ ПРИМЕНЕНИЕ

1. Способ приготовления битумной основы, отличающийся тем, что включает следующие основные стадии:
a) в резервуар, оборудованный перемешивающим устройством, вводят битум и нагревают битум до температуры от 120 до 300°С,
b) вводят в резервуар по меньшей мере одну химическую продувочную добавку и перемешивают полученную смесь, причем указанная химическая продувочная добавка имеет следующую общую формулу
где Ar1 и Ar2, независимо один от другого, обозначают бензольное кольцо или систему конденсированных ароматических колец, имеющую от 6 до 20 атомов углерода, замещенную по меньшей мере одной гидроксильной группой, и R обозначает необязательно замещенный по отношению к гидроксильной группе (или группам) Ar1 и/или Ar2 двухвалентный радикал, главная цепь которого содержит от 6 до 20 атомов углерода и по меньшей мере одну амидную и/или сложноэфирную группу.
2. Способ по п.1, отличающийся тем, что Ar1 и Ar2 замещены по меньшей мере одной алкильной группой с 1-10 атомами углерода, предпочтительно в одном или более орто-положении(ях) по отношению к гидроксильной группе (или группам) Ar1 и/или Ar2.
3. Способ по любому из пп.1 и 2, отличающийся тем, что -R- находится в параположении по отношению к гидроксильной группе Ar1 и/или Ar2.
4. Способ по любому из пп.1 и 2, отличающийся тем, что Ar1 и Ar2 являются 3,5-диалкил-4-гидроксифенильными группами, предпочтительно 3,5-ди трет-бутил-4-гидроксифенильными группами.
5. Способ по п.1, отличающийся тем, что 2',3-бис[[3-[3,5-ди-трет-бутил-4-гидроксифенил]пропионил]]пропионогидразид.
6. Способ по любому из пп.1 и 2, отличающийся тем, что продувочная добавка составляет от 0,1 до 5,0% от веса битума.
7. Способ по любому из пп.1 и 2, отличающийся тем, что смешивание ведется в течение времени от 5 мин до 1 ч.
8. Битумная основа, которая может быть получена способом по пп.1-7.
9. Битумная основа, включающая немодифицированный битум и по меньшей мере одну химическую продувочную добавку общей формулой
где Ar1 и Ar2, независимо один от другого, обозначают бензольное кольцо или систему конденсированных ароматических колец, имеющую от 6 до 20 атомов углерода, замещенную по меньшей мере одной гидроксильной группой, и R обозначает необязательно замещенный двухвалентный радикал, главная цепь которого содержит от 6 до 20 атомов углерода и по меньшей мере одну амидную и/или сложноэфирную группу.
25
10. Битумная основа по п.8, для которой пенетрация иглой при 25°С (P), измеренная согласно стандарту NF EN 1426, лежит в пределах от 20 до 300 десятых миллиметра, точка размягчения по методу кольца и шара (RBSP), измеренная согласно стандарту NF EN 1427, лежит в пределах от 70 до 120°С, приготовленная без добавления полимера.
25
11. Битумная основа по п.9, для которой пенетрация иглой при 25°С (Р), измеренная согласно стандарту NF EN 1426, лежит в пределах от 20 до 300 десятых миллиметра, точка размягчения по методу кольца и шара (RBSP), измеренная согласно стандарту NF EN 1427, лежит в пределах от 70 до 120°С, приготовленная без добавления полимера.
25
12. Битумная основа по п.8, для которой пенетрация иглой при 25°С (P), измеренная согласно стандарту NF EN 1426, лежит в пределах от 50 до 300 десятых миллиметра, точка размягчения по методу кольца и шара (RBSP), измеренная согласно стандарту NF EN 1427, лежит в пределах от 70 до 120°С, приготовленная без добавления полимера.
25
13. Битумная основа по п.9, для которой пенетрация иглой при 25°С (Р), измеренная согласно стандарту NF EN 1426, лежит в пределах от 50 до 300 десятых миллиметра, точка размягчения по методу кольца и шара (RBSP), измеренная согласно стандарту NF EN 1427, лежит в пределах от 70 до 120°С, приготовленная без добавления полимера.
14. Применение битумной основы, заявленной в пп.8-11 при приготовлении битуминозного связующего, в частности битуминозной эмульсии, разжиженного битума или полимерного битума.
15. Применение битумной основы, заявленной в пп.8-11 при приготовлении смеси битуминозного связующего и дорожного заполнителя, в частности, поверхностного слоя дорожного покрытия, горячей асфальтовой смеси, холодной асфальтовой смеси, отливаемой на холоду асфальтовой смеси, гравийной эмульсии и износного слоя.
16. Применение битумной основы, заявленной в пп.8-11 при изготовлении уплотнительной мембраны, мембранного или пропиточного слоя.
17. Смесь битуминозного связующего, включающая в себя битумную основу по пп.8-11 и дорожный заполнитель, в частности, поверхностный слой дорожного покрытия, горячую асфальтовую смесь, холодную асфальтовую смесь, отливаемую на холоду асфальтовую смесь, гравийную эмульсию и износный слой.
18. Применение химической продувочной добавки общей формулы (I)
для приготовления битумной основы, в которой Ar1 и Ar2, независимо один от другого, означают бензольное кольцо или систему конденсированных ароматических колец, имеющую от 6 до 20 атомов углерода, замещенную по меньшей мере одной гидроксильной группой, и R означает необязательно замещенный двухвалентный радикал, главная цепь которого содержит от 6 до 20 атомов углерода и по меньшей мере одну амидную и/или сложноэфирную группу.